(57)【要約】【課題】  近年の塗料の性質変化にも対応できるペイントローラー用ハイパイル地を提供すること。【解決手段】  パイル糸が立体捲縮を有する短繊維を３０質量％以上含み、パイル高さが１０〜１８ｍｍであるペイントローラー用ハイパイル地であって、該パイル地には、地部からの高さが５〜９ｍｍである緻密層（Ｂｏ）と該緻密層（Ｂｏ）と接して上層側に嵩高層（Ｓｕ）が形成されてなり、かつ該ハイパイル地を構成するパイル糸には実質的に繊維間同士の融着部が存在しないことを特徴とするペイントローラー用ハイパイル地。【選択図】  図１
2005113315.tif 000002
【特許請求の範囲】
【請求項１】
パイル糸が立体捲縮を有する短繊維を３０質量％以上含み、パイル高さが１０〜１８ｍｍであるペイントローラー用ハイパイル地であって、該パイル地には、地部からの高さが５〜９ｍｍである緻密層（Ｂｏ）と該緻密層（Ｂｏ）と接して上層側に嵩高層（Ｓｕ）が形成されてなり、かつ該ハイパイル地を構成するパイル糸には実質的に繊維間同士の融着部が存在しないことを特徴とするペイントローラー用ハイパイル地。
【請求項２】
該緻密層（Ｂｏ）に存在する繊維の少なくとも一部が折れ返されて存在していることを特徴とする請求項１に記載のペイントローラー用ハイパイル地。
【請求項３】
該緻密層（Ｂｏ）中の繊維質量と嵩高層（Ｓｕ）中の繊維質量との比が２：３〜５：２である請求項１または２に記載のペイントローラー用ハイパイル地。
【請求項４】
請求項１〜３のいずれか１項に記載のペイントローラー用ハイパイル地を備えてなるペイントローラー。
【発明の詳細な説明】
【技術分野】
【０００１】
本発明は、ペイントローラー用ハイパイル地に関するものであり、より詳細には、圧縮時のへたりや形態変化、毛抜けが生じ難いペイントローラー用ハイパイル地に関する。さらに本発明は、ペイントローラー製造時における巻目不良を発生させず、特に高粘度の塗料に対する含み性（吸液性）および吐出し性（塗装性）に優れたペイントローラーに関する。
【背景技術】
【０００２】
従来より、ペイントローラーは塗料を含ませる部分に合成繊維または純毛等を用いた布帛やスポンジ等が使用されているが、中でも価格的に安価な合成繊維を用いたハイパイル地が多く使用されている。
しかしながら、上記ハイパイル地は、全てのパイル糸が地糸に把持されていることはなく、地糸から浮遊して途中で絡み合っている繊維（これを「遊び毛」と称する）が多数存在しているため、塗装作業時に遊び毛が塗料の粘性により抜けて塗装面に付着してしまうといった欠点が指摘されていた。
そのため、ハイパイル地からの毛抜けを防ぐため、生地の裏面に樹脂を塗布、含浸して地組織中のパイル糸を樹脂により固定し、次いで該ハイパイル地のパイル面をブラッシングして、できる限り遊び毛を取り除くという操作が施されてきたが、その効果は極めて小さかった。
【０００３】
そこで、低融点複合繊維を少なくとも１０％以上含有させ、これをサクションタイプ熱処理機により融着成分を融着させた生地をローラー状物に巻きつけ、遊び毛の脱落を防止したローラー状刷毛が提案されている（例えば、特許文献１参照）。
しかしながら、単に低融点複合繊維を混合するのみでは完全に遊び毛を抑えることはできず、低融点複合繊維を１００％使用しない限りはハイパイル製造の機構上、遊び毛を抑えることは実質的に不可能であった。
ところが、低融点複合繊維を１００％使用すると遊び毛の脱落に対して改善は見られるが、生地自身が固くなるために、ローラーの芯材に巻くことができず、仮に巻き付けることができても継目が生じ、塗装面にローラーマークが生じて商品価値の高いものが得られないという問題点があった。
また、パイル側表面に裂け目が生じて、均一なパイル面が形成されないといった重大な問題点を有していた。
さらに、特許文献１に記載された製造方法のように、サクションタイプの熱処理機を使用すると、表面まで低融点複合繊維による融着が高度に生じるため、表面が固くなってしまい、上記したようにペイントローラー製造時に巻き目の継目が目立ってしまうという問題点も残る。
【０００４】
一方、アナターゼ型酸化チタン等を含む光触媒塗料に代表される低粘度液体の塗装性能向上を目的として熱融着繊維を３０〜１００質量％含み、網状融着層およびバルキーな嵩高層を有する繊維構造体からなる塗装具用繊維構造体が提案されている（例えば、特許文献２参照）。
しかしながら上記繊維構造体は、構造的に毛抜けを抑制することはできるものの、使用する繊維の捲縮発現が高い（捲縮数が多い）ため、高粘度の塗料を用いた際に網状融着層の繊維間空隙が緻密であるため、塗料を十分含み、吐出すといったペイントローラーとしての基本性能に欠けるといった問題点が指摘されている。
【０００５】
近年、環境への配慮から溶剤型塗料から水系塗料へと環境対応型に移行しつつある。このため、塗料の粘度が非常に高くなってきており、従来のハイパイル地を用いたペイントローラーでは、上述した遊び毛の毛抜けが重大な問題となってきている。
【０００６】
さらに、高粘度塗料は速乾性を有しているため、塗料の循環が悪いペイントローラーの構造体内で塗料が硬化してしまうという問題も生じ、上記繊維構造体では網状融着層内で塗料が硬化してしまうという問題もある。
したがって、塗料はバルキーな嵩高層にしか実質的に保持されないため、塗料の含み量が少なく、塗装作業性に欠けてしまう。
このように、今後主流となる高粘度の塗料を十分に含み、吐出すといったペイントローラーとしての基本性能を満たしながら、毛抜けを抑えることが重要な課題であるが、このような諸性能を同時に満たすペイントローラーは未だ提案されていないのが現状である。
【０００７】
【特許文献１】実開平２−４６７９号公報
【特許文献２】特開２００２−３０２８６３号公報
【発明の開示】
【発明が解決しようとする課題】
【０００８】
本発明は、上記の問題を解決し、近年の塗料の性質変化にも対応できるペイントローラー用ハイパイル地を提供することを目的とするものであり、さらにはペイントローラーとしての基本的性能である塗料の含みと吐出し性を維持しながら、圧縮時のへたりや形態変化が起きることの少ないハイパイル地を提供するとともに、遊び毛の毛抜け性を改善し、ペイントローラー製造時の巻目不良を発生させず、さらに表面の嵩高性を阻害しないペイントローラー用ハイパイル地を提供することを目的とする。
【課題を解決するための手段】
【０００９】
上記の目的を達成するために、本発明者は鋭意検討を重ねてきた。その結果、立体捲縮を有する短繊維を３０質量％以上含有させ、パイル糸間での融着部が存在しないパイル高さが１０〜１８ｍｍのペイントローラー用ハイパイル地とし、さらに、該パイル地内に緻密層（Ｂｏ）と該緻密層（Ｂｏ）に接して上層側に嵩高層（Ｓｕ）を形成させることにより、高粘度塗料に対しても塗装の基本的な要素である塗料の含みと吐出し性を満足させることができ、さらに毛抜けが生じ難いペイントローラー用ハイパイル地を発明するに至った。
【００１０】
すなわち本発明は、パイル糸が立体捲縮を有する短繊維を３０質量％以上含み、パイル高さが１０〜１８ｍｍであるペイントローラー用ハイパイル地であって、該パイル地には、地部からの高さが５〜９ｍｍである緻密層（Ｂｏ）と該緻密層（Ｂｏ）と接して上層側に嵩高層（Ｓｕ）が形成されてなり、かつ該ハイパイル地を構成するパイル糸には実質的に繊維間同士の融着部が存在しないことを特徴とするペイントローラー用ハイパイル地である。
【発明の効果】
【００１１】
本発明により、ペイントローラー製造時の巻き目による不良品発生がなく、毛抜けを著しく抑制することができると同時に、塗料の含みと吐出し性が良好なペイントローラー用ハイパイル地を提供することができる。さらに本発明により、高粘度の塗料についても優れた含み性および吐出し性を有するペイントローラー用ハイパイル地を得ることができる。
【発明を実施するための最良の形態】
【００１２】
以下、本発明について詳細に説明する。
本発明のペイントローラー用ハイパイル地は、立体捲縮を有する短繊維を３０質量％以上含み、かつパイル糸を構成する繊維間での融着部が存在しないペイントローラー用ハイパイル地である。そして本発明は、パイル高さが１０〜１８ｍｍであり、該ハイパイル地の地部からの高さ５〜９ｍｍの部分に緻密層（Ｂｏ）が存在し、該緻密層（Ｂｏ）よりも上層（表面）側に嵩高層（Ｓｕ）が形成された二層構造のペイントローラー用ハイパイル地を包含する。
【００１３】
すなわち、本発明のハイパイル地は、構成繊維として熱融着性繊維を用いた場合においても熱融着機能を発現させることなく遊び毛の脱落を防止することに特徴を有し、さらに緻密層（Ｂｏ）と該緻密層（Ｂｏ）よりも表面側に存在する嵩高層（Ｓｕ）との二層構造を形成することにより、遊び毛を緻密層（Ｂｏ）の中に包摂することができ、塗料をハイパイル地中に含ませ塗装作業を行っても遊び毛が塗装面に付着しないという効果を奏する。
【００１４】
本発明にいう二層構造とは、図１に示した本発明のペイントローラー用ハイパイル地の断面模式図において、繊維密度の高い層と繊維密度の低い層により形成されている構造を指し、繊維密度の高い層すなわちパイル糸を構成する繊維が密集して存在している緻密層（Ｂｏ）、およびその上層（表面）側に繊維密度の低い層すなわちパイル糸が緻密層に比べて疎に存在する嵩高層（Ｓｕ）の両層を指す。
【００１５】
本発明のペイントローラー用ハイパイル地のパイル高さは、１０〜１８ｍｍに設定することが必要であり、１３〜１８ｍｍであることが好ましく、さらに好ましくは１３〜１６ｍｍである。パイル高さが１０ｍｍ未満であると、緻密層（Ｂｏ）に存在する短繊維が塗装時に引き伸ばされて、塗装面に「後毛」（ホウキで掃いたような跡形）が生じてしまう。一方、パイル高さが１８ｍｍを超えると該緻密層（Ｂｏ）よりも上層に存在する嵩高層（Ｓｕ）の遊び毛を止めることができず、抜け毛の抑制ができなくなってしまう。
ここで、パイル高さとは地部（グランド部）からパイル糸先端までの高さをいい、緻密層（Ｂｏ）および嵩高層（Ｓｕ）のトータル高さに相当する。
なお、本発明でいう「地部からの高さ」とは生地を水平に静置したときに、パイル糸を把持する地糸のループの反静置面側からの距離をいう。より具体的には、パイル高さは図１においてＨで示した寸法をいう。
【００１６】
本発明のペイントローラー用ハイパイル地の緻密層（Ｂｏ）は、地部からの高さが５〜９ｍｍであることが必要である。
該緻密層（Ｂｏ）の形成については後述するが、緻密層（Ｂｏ）の地部からの高さが５ｍｍ未満の場合では、立体捲縮を有する短繊維のカット長を３８ｍｍ以下とするか、または捲縮数を極度に高く設定する必要があり、何れの場合も遊び毛を生じやすくなる。
一方、緻密層（Ｂｏ）の地部からの高さが９ｍｍを超えてしまうと、後述する緻密層（Ｂｏ）の形成時において、ポリッシング操作時にパイル糸の毛切れを生じるために、遊び毛を増やしてしまうことになり、遊び毛の脱落が防止できなくなってしまう。さらに、緻密層の高さ（厚み）が増すにしたがって、ペイントローラー芯材への巻きつけが困難となってしまい、巻き目の継目ができてしまい、目的とする製品にはならない。
より効果的に遊び毛による毛抜け発生を防止する観点から、緻密層（Ｂｏ）は地部からの高さが７〜８ｍｍであることが好ましい。
【００１７】
本発明のペイントローラー用ハイパイル地において、上記した二層構造を形成させるためには、パイル糸に立体捲縮を有する短繊維を３０質量％以上含ませることが重要である。該短繊維の含有量が３０質量％未満であると、二層の形成ができなくなってしまう。好ましくは該短繊維を５０質量％以上含ませることであり、さらに好ましくは７０質量％以上とすることである。
なお、本発明に使用する立体捲縮を有する短繊維の繊維繊度は目的に応じて適宜設定すればよいが、ハイパイル地の加工工程中に生じ得る糸切れを抑制するためには、少なくとも３ｄｔｅｘ以上であることが好ましく、より好ましくは３〜９ｄｔｅｘである。また、繊維長は３８〜１３１ｍｍが好ましく、より好ましくは４４〜７６ｍｍである。
該短繊維は、同一の繊度の繊維を単独で用いてもよいし、繊度の異なる短繊維を混合して用いてもよい。
【００１８】
本発明に用いる短繊維は、サイドバイサイド型複合繊維、偏心芯鞘型複合繊維、非対称冷却繊維などによって発現するコイル状の立体捲縮を有する短繊維である。平面的なジグザグ状の捲縮繊維の場合には、繊維間の絡まりが生じ難いため本発明の目的が達成されない。
【００１９】
本発明に使用できる立体捲縮を形成させる短繊維としては、芯鞘型またはサイドバイサイド型の複合繊維が好適であって、芯鞘型の場合には偏心芯鞘型とすることがより好ましく、捲縮数が８〜２０個／２５ｍｍであることがポリッシング操作で緻密層（Ｂｏ）形成させる上で望ましい。
捲縮数が２０個／２５ｍｍを上回ると緻密層（Ｂｏ）の高さが低くなる傾向にあると同時に、嵩高層（Ｓｕ）中で絡まった状態の遊び毛が増えてしまい、脱落しやすくなってしまう。一方、捲縮数が８個／２５ｍｍ未満である場合には、緻密層（Ｂｏ）が不明瞭になっていく傾向にある。
【００２０】
本発明のペイントローラー用ハイパイル地に形成される緻密層（Ｂｏ）に存在する上記短繊維は、少なくとも一部が折り返されて存在していることが望ましい。かかる折り返された部分が存在することにより、緻密層（Ｂｏ）と嵩高層（Ｓｕ）との境界が明確に存在する。かかる折り返された部分が形成される理由は明確ではないが、コイルクリンプのような立体捲縮を有する短繊維を３０質量％以上含ませて、ハイパイル製造工程中にポリッシング操作を設定することにより、このような状態を形成することができるものと推定される。
また、上記のような構造が形成されるために、緻密層（Ｂｏ）内の繊維の質量は嵩高層（Ｓｕ）内における繊維質量よりも大きくなる。
さらに、緻密層（Ｂｏ）内に存在する折り返された短繊維の捲縮数と、嵩高層（Ｓｕ）に存在する短繊維の捲縮数に差異はほとんど認められず、折り返された状態を開放して捲縮を引き伸ばさないようにして直立させると、パイルの高さよりも繊維長が長くなるものが存在する。具体的に緻密層に存在する折り返された繊維を捲縮が引き伸ばされないようにしながら解して繊維をほぼ直立させた場合の高さは、緻密層（Ｂｏ）の高さの約１．１〜１．６倍となる。
【００２１】
該短繊維を構成するポリマーとしては、例えば、ポリエステル系ポリマーの場合には、重合度差（極限粘度差）を有するポリエチレンテレフタレート（ＰＥＴ）同士の組み合わせ、またＰＥＴと共重合ポリエステル（Ｃｏ−ＰＥＴ）との組み合わせ、ＰＥＴとポリプロピレンテレフタレート（ＰＰＴ）との組み合わせ、ＰＥＴと共重合ポリブチレンテレフタレート（Ｃｏ−ＰＢＴ）との組み合わせ、脂肪族系ポリエステル同士の組み合わせ、ＰＥＴとその他改質ＰＥＴとの組み合わせ、さらにＰＥＴとエチレンービニルアルコール系共重合体との組み合わせなど種々の組み合わせのポリマーを使用することができる。
【００２２】
なお、熱処理した際に繊維構成ポリマーの少なくとも一部が溶融・軟化する熱融着繊維であっても、ハイパイル地の寸法安定性向上と裏面へのバッキングのために実施する熱セット温度で溶融・軟化して繊維相互が融着することがないような条件で加工するならば使用してもかまわない。本発明は上述したように、繊維相互が融着した部分が存在しない状態であっても遊び毛を抑制することができ、さらに優れた塗装性能をも有する点に特徴を有するものである。
【００２３】
また、該短繊維以外の他の繊維としては、特に限定されず、種々の合成繊維、天然繊維等を用いることができる。
【００２４】
次に、本発明のペイントローラー用ハイパイル地の製造方法について説明する。
本発明のペイントローラー用ハイパイル地は、立体捲縮を有する短繊維を３０質量％以上の割合で含むスライバーをパイル糸として供給し、生機を製造する。
通常、ハイパイル地の加工工程は生機の表面に積もった塊状の余分な綿を掻きだすためにポリッシングが施される。これは可能な限り生機表面に積もった余分な綿を除去することと、遊び毛を取り除くために実施されることであるため、ポリッシングの刃は生機の根元付近にまで挿入される。
このとき、生機を構成する繊維が機械捲縮からなる綿の場合には繊維の捲縮が伸ばされるように作用するが、立体捲縮を有する短繊維を本発明のように特定の配合比率で使用する場合、理由は明確ではないが、上記したような繊維が折り返された部分が一部生じ、緻密層（Ｂｏ）が形成される。
次いで、パイルの高さを決定させるために揃毛を行い、最後に適度な硬さを付与するためにバッキングを行って完了させる。
【００２５】
本発明のハイパイル地中の緻密層（Ｂｏ）の高さの制御には、立体捲縮を有する短繊維のカット長と捲縮数が影響する。また、ポリッシングの刃の挿入深度にも影響される。挿入深度を浅くすると、短繊維の屈曲点の高さが上方に移動するため緻密層（Ｂｏ）は高くなっていくが、緻密さは低下する。
一方、カット長が短いコイルクリンプ綿で形成されると緻密層（Ｂｏ）の高さは低くなる傾向にある。また、緻密層（Ｂｏ）の緻密さの度合は使用する立体捲縮の捲縮数が高い程、緻密度は増す。すなわち、ポリッシング操作により繊維相互の絡まり度合が増すということである。しかしながら、カット長を短くすると、遊び毛の数が相対的に増加して、脱落し易くなる場合がある。
【００２６】
以下、図面を参照して、本発明をより詳細に説明する。
図１は、本発明のハイパイル地の一例を示す断面模式図として、立体捲縮を有する短繊維１００％からなるハイパイル地を示す。
立体捲縮を有する短繊維１が地部より立設してなり、繊維密度の高い層と繊維密度の低い層により形成されている各層がそれぞれ緻密層２（Ｂｏ）、嵩高層３（Ｓｕ）として存在している。
【００２７】
本発明のペイントローラー用ハイパイル地は、二層の高さの比率〔緻密層（Ｂｏ）〕：〔嵩高層（Ｓｕ）〕が、２：３から１：１であることが好ましく、二層にそれぞれ存在する繊維質量の比率は〔緻密層（Ｂｏ）〕：〔嵩高層（Ｓｕ）〕＝３：２〜５：２であることが好ましい。例えば、繊維質量比が〔緻密層（Ｂｏ）〕：〔嵩高層（Ｓｕ）〕＝７：３の場合、緻密層（Ｂｏ）の概ね４本に１本が折れ曲がって存在していることになる。
本発明のハイパイル地における二層構造は、緻密層（Ｂｏ）中の繊維の収縮により形成されたものではなく、緻密層（Ｂｏ）中の一部の構成繊維が折れ曲がった状態のものが存在するために構成繊維本数が増大し、緻密な構造となっている。
【００２８】
図２に本発明のペイントローラー用ハイパイル地におけるパイル部分（緻密層および嵩高層）の拡大模式図を示す。
図中、パイル糸を構成する短繊維の４本に１本から５本に２本の比率で折り返された繊維４が存在する。
【００２９】
以下、実施例により本発明をさらに具体的に説明するが、本発明はこれら実施例に何ら限定されるものではない。なお、実施例中の各物性値は下記の方法により測定した。
【００３０】
（１）捲縮数の測定
ＪＩＳ  Ｌ１０１５に準じて測定した。
【００３１】
（２）緻密層（Ｂｏ）の高さ
ペイントローラー製品について、芯材の断面が限りなく真円に近い状態にした。次に高さが１ｃｍとなる円筒状に切断して、ハイパイル地の断面を露出させた。次いで、５０倍の拡大写真を撮影して、円筒中心を通る直線上の緻密層（Ｂｏ）の高さを定規を用いて測定した。
一方、生地を試料とする場合には生地をウエールに沿って裏面よりカッターを用いて巾１ｃｍにスリットし、長さ３ｃｍの試料を採取した（図３参照）。これを上記と同様にして写真を撮影し、緻密層（Ｂｏ）の高さを定規を用いて測定した。
【００３２】
（３）緻密層（Ｂｏ）と嵩高層（Ｓｕ）の繊維質量比率
前記（２）の試料について、緻密層（Ｂｏ）と嵩高層（Ｓｕ）をそれぞれ切断して分離し、それぞれの質量を測定した。
【００３３】
（４）緻密層（Ｂｏ）の再確認
前記（２）で採取した円筒状の試料から嵩高層（Ｓｕ）をカットして緻密層（Ｂｏ）のみの状態とした（図４参照）。次いで、針を用いて緻密層（Ｂｏ）部の構成繊維の絡まりを、該構成繊維の捲縮が引き伸ばされないようにしながら解した（図５参照）ときの高さが緻密層（Ｂｏ）の高さの１．１〜１．６倍であることを確認した。
【００３４】
（５）立体捲縮を有する短繊維の確認
図３に示したような試料を準備して、地部を切断した後、全体の質量を測定し、次いで、立体捲縮形状の短繊維とそれ以外の捲縮形状の短繊維とを分離して、立体捲縮形状を有する短繊維の質量が占める割合を算出した。
【００３５】
（６）塗装性能（塗料含み量、塗料吐出量、耐毛抜け性および塗装品位）
・塗料含み量：作製したペイントローラー本体（ローラーとハンドル）の乾燥質量を測定して、これを（Ａ）（ｇ）とする。次いで、ペイントローラーに環境対応型高粘度塗料（日本ペイント社製：ニッペ水性ファインウレタンＵ１００）を飽和状態になるまで含ませた後、液垂れがなくなるまでネット上で軽くしごいて再度その質量を測定し、これを（Ｂ）（ｇ）とし、以下の式１により塗料含み量（Ｃ）を求めた。
塗料含み量（Ｃ）（ｇ）＝（Ｂ）−（Ａ）  ・・・式１
・塗料吐出量：液垂れがなくなるまで軽くしごいたペイントローラーを用いてコート紙（９０×１８０ｃｍ）上を往復１００回塗装し、塗装後のペイントローラーの質量（Ｄ）（ｇ）を測定して、以下の式２により塗料吐出量（Ｅ）（ｇ）を求めた。なお、１００回の塗装中には塗料の追加はしなかった。
塗料吐出量（Ｅ）（ｇ）＝（Ｃ）−（Ｄ）  ・・・式２
・耐毛抜性Ｉ：コート紙上に付着した毛羽の数を下記基準により評価した。
・耐毛抜性II：塗料を含有させない状態で、両面テープ（セキスイ社製）の表面を１００往復させて、テープに付着した毛羽の状態を下記基準により評価した。
耐毛抜性評価
◎；毛抜けが全くない
○；毛抜けはあるが、目立たない
△；多少目立つ
×；非常に目立つ
・塗装品位：コート紙上にローラーマーク、後毛が無く平滑な塗装面が形成されているかを評価した。
【００３６】
（７）捲縮伸長率の測定
カセ取機で５５００ｄｔｅｘのカセとなるまで糸条を巻き取った後、カセの下端中央に１０ｇの荷重を吊るし、上部でこのカセを固定して、０．００９ｃＮ／ｄｔｅｘの荷重がかかった状態で９０℃の温度で３０分間熱処理を行った。次いで、無荷重状態にて室温で放置し、乾燥した後、再び１０ｇの荷重をかけて５分間放置後の糸長を測定、これをＬ１（ｍｍ）とした。次に、１ｋｇの荷重をかけ、３０秒間放置後の糸長を測定し、これをＬ２（ｍｍ）として、下記の式により捲縮伸長率を求めた。
捲縮伸長率（％）＝｛（Ｌ２−Ｌ１）／Ｌ２｝×１００
【実施例１】
【００３７】
（１）繊維製造
サイドバイサイド型の複合繊維を紡糸する紡糸ノズルを用い、極限粘度〔η〕が０．７２と０．５０のＰＥＴチップを用い、質量比が１：１となるように常法に従ってサイドバイサイド型複合繊維を製造し、繊度が６．６ｄｔｅｘ、繊維長が５１ｍｍであり、乾熱１５０℃、１０分間の処理でコイルクリンプを有する短繊維を得た。得られた短繊維の捲縮数は１０個／２５ｍｍであった。
（２）編地製造
上記で得られた短繊維を１００質量％使用して、ゲンレン量が２０ｇ／ｍのカードスライバーを得、これを１４ゲージのハイパイル編機のパイル糸として供給し、持ち掛目付けが１２４０ｇ／ｍ２の編地を得た。
得られたハイパイル地に、刃が地部に接触する手前約２ｍｍの深さに調節してポリッシングを４回繰り返し、次いでアクリル系樹脂によるバッキングを裏面から熱風設定温度１５０℃で乾燥熱処理処理を行い、ブラッシング、次いで揃毛の順に操作してパイル高さが１８ｍｍのハイパイル地を得た。
（３）ペイントローラーの製造
上記で得られたハイパイル地を巾５０ｍｍにスリットして、外径が３８ｍｍのポリプロピレン製芯材にスパイラル状に巻着し、両持ち型のペイントローラーを得た。
得られたペイントローラーから採取して測定した短繊維の捲縮数は１３個／２５ｍｍ、緻密層の高さは８ｍｍ、該緻密層（Ｂｏ）と嵩高層（Ｓｕ）との繊維質量比は７０：３０であった。また、拡大写真により構造を観察したところ、緻密層（Ｂｏ）と嵩高層（Ｓｕ）を形成するパイル糸には繊維間同士の融着部が存在していないことが確認できた。結果を表１に示す。
【実施例２】
【００３８】
（１）繊維製造
テレフタル酸とイソフタル酸を７０／３０（モル％）で混合した酸成分と１，４ブタンジオールとを共重合したポリマーを鞘成分とし、極限粘度〔η〕が０．７２のＰＥＴチップを芯成分として、両者の質量比が１：１となるように常法に従って、繊度が６．６ｄｔｅｘ、繊維長が５１ｍｍの偏心芯鞘型の短繊維を製造した。得られた短繊維はコイルクリンプ状の捲縮を有し、捲縮数は乾熱１５０℃、１０分間の処理で１８個／２５ｍｍであった。
次いで、丸断面のホモ繊維を紡糸する紡糸ノズルを用い、極限粘度〔η〕が０．７２のＰＥＴチップを用い、常法に従ってホモ繊維を製造し、繊度が６．６ｄＴｅｘ、繊維長が５１ｍｍとなる機械捲縮を有する短繊維を得た。この短繊維の捲縮数は乾熱１５０℃、１０分間の処理で１２個／２５ｍｍであった。
（２）編地の製造
上記で得られたコイルクリンプ形状の短繊維と機械捲縮を有する短繊維とをそれぞれ４０質量％、６０質量％の配合比率で混綿してゲンレン量が２０ｇ／ｍのカードスライバーを得、これを１４ゲージのハイパイル編機のパイル糸として供給し、持ち掛目付けが１２００ｇ／ｍ２の編地を得た。
次いで、実施例１と同様の操作を施して、パイル高さが１５ｍｍの編地を得た。
（３）ペイントローラーの製造
得られたハイパイル地を用いて、実施例１と同様にペイントローラーを製造した。製品から採取した試料を測定した結果、緻密層の高さは６ｍｍであった。さらに、緻密層（Ｂｏ）と嵩高層（Ｓｕ）との繊維質量比は６５：３５であった。また、拡大写真により構造を観察したところ、緻密層（Ｂｏ）と嵩高層（Ｓｕ）を形成するパイル糸には繊維間同士の融着部が存在していないことが確認できた。（表１）
【００３９】
［比較例１］
実施例２において、パイル高さを揃毛工程で２１ｍｍとしたこと以外は同様にして、ペイントローラーを製造した。（表１）
【００４０】
［比較例２］
実施例２において、パイル高さを揃毛工程で８ｍｍとしたこと以外は同様にして、ペイントローラーを製造した。（表１）
【００４１】
［比較例３］
実施例２において、コイルクリンプを有する短繊維と機械捲縮を有する短繊維との配合比率を２０：８０としたこと以外は同様にしてハイパイル地を製造し、これを用いてペイントローラーを製造した。
得られたハイパイル地には緻密層（Ｂｏ）は形成されておらず、繊維密度が一様なパイパイル地であった。（表１）
【００４２】
［比較例４］
実施例２において、ポリッシングを底から５ｍｍの深さ部分に調節したこと以外は同様にしてパイル高さが１５ｍｍのハイパイル地を製造した。これを用いて実施例１と同様にペイントローラーを製造した。
得られたハイパイル地の緻密層の高さは１０ｍｍ、緻密層（Ｂｏ）と嵩高層（Ｓｕ）との繊維質量比は６０：４０であった。（表１）
【００４３】
［比較例５］
実施例１において、コイルクリンプを有する短繊維のカット長を２８ｍｍとした以外は、全く同様にしてパイル高さが１５ｍｍのハイパイル地を製造した。これを同様にしてペイントローラーを得た。
得られたハイパイル地の緻密層の高さは３ｍｍ、緻密層（Ｂｏ）と嵩高層（Ｓｕ）との繊維質量比は５２：４８であった。（表１）
【００４４】
［比較例６］
（１）繊維製造
ポリエチレンテレフタレート（フェノール／テトラクロロエタン等質量混合溶媒中、３０℃で測定した固有粘度＝０．６８）を芯成分とし、エチレン−ビニルアルコール系共重合体［エチレン含有量４０モル％、温度１９０℃、荷重２１６０ｇで測定したときのメルトインデックス（ＭＩ）＝１０］を鞘成分とし、芯成分：鞘成分＝１：１（質量比）の割合で複合紡糸した後、延伸して、１５５ｄｔｅｘ／４８フィラメントの熱融着性の芯鞘型複合紡糸マルチフィラメント糸を製造した。得られた芯鞘型複合紡糸マルチフィラメント糸を、仮撚数２５７０Ｔ／Ｍ、１段ヒーター温度１２０℃、２段ヒーター温度１３５℃で仮撚加工して仮撚加工糸を製造した。これにより得られた仮撚加工糸の捲縮伸長率を上記した方法で測定したところ８％であった。また、得られた仮撚加工糸の１５０℃、１０分間の熱処理による捲縮数は２１．５個／２５ｍｍであった。
（２）編地の製造
得られた捲縮伸長率が８％の仮撚加工糸（熱融着性捲縮繊維）を３本引き揃えてパイル用糸として用い、レギュラーポリエステル仮撚加工糸（３３０ｄｔｅｘ）を地組織用糸として用いて、目付が５３０ｇ／ｍ２、パイル高さが１６ｍｍのモケット基布を得た。得られたモケット基布の裏面側より１９０℃、３分間の熱風処理により、緻密層が約７ｍｍの基布を得た。
なお、得られた基布の緻密層は熱融着性捲縮繊維が相互に融着したものであった。
（３）ペイントローラーの製造
得られたモケット地を用いて、実施例１と同様にペイントローラーを製造した。製品から採取した試料を測定した結果、緻密層（Ｂｏ）と嵩高層（Ｓｕ）との繊維質量比は７０：３０であった。（表１）
【００４５】
【表１】
2005113315.tif 000003
【００４６】
表１の結果より、実施例１、２で得られたペイントローラーは、環境対応型の高粘度塗料を使用した場合においても、塗装性能を満足すると同時に、毛抜けが大きく改善されていた。
一方、パイル高さの高い比較例１は塗料の含み、吐出し性の点では満足されるものの、毛抜け性が大きく劣るものであった。また、パイル高さの低い比較例２においては塗料の含み、吐出し性が不十分であると同時に、毛抜け性が悪く、さらに後毛が塗装面に見られた。また、比較例３では耐毛抜けが不十分であった。緻密層Ｂｏの高さが高い比較例４では塗料の含み量が少なく、さらに、ローラーマークが発生した。
短繊維のカット長を短くして形成した比較例５は遊び毛の発生が多い製品となった。
また比較例６は、緻密層（Ｂｏ）が融着しているため、高粘度塗料の浸透性が低く、塗料の含み量が低い基布となった。
【図面の簡単な説明】
【００４７】
【図１】本発明のハイパイル地の一例を示す断面模式図。
【図２】本発明のペイントローラー用ハイパイル地におけるパイル部分の拡大模式図。
【図３】本発明のペイントローラー用ハイパイル地から地部の１ループを取り出した試料の拡大写真。
【図４】本発明のペイントローラー用ハイパイル地から地部の１ループを取り出して、嵩高層のパイル糸をカットした試料（緻密層）の拡大写真。
【図５】本発明のペイントローラー用ハイパイル地から地部の１ループを取り出して、嵩高層のパイル糸をカットした試料（緻密層）の短繊維の絡まりを解した状態の拡大写真。
【符号の説明】
【００４８】
１：立体捲縮を有する短繊維
２：緻密層
３：嵩高層
４：折れ返された繊維
Ｈ：パイル高さ
【図１】
2005113315.tif 000004
【図２】
2005113315.tif 000005
【図３】
2005113315.tif 000006
【図４】
2005113315.tif 000007
【図５】
2005113315.tif 000008